КРОЮЩАЯ КОМПОЗИЦИЯ НА ОСНОВЕ АЛКИДА

1. Кроющая композиция, содержащая:
а) частицы силанизированного коллоидного диоксида кремния, имеющие средний диаметр частиц в диапазоне от 2 до 150 нм и массовое соотношение силана к диоксиду кремния в диапазоне от 0,05 до 0,4;
б) связующее вещество, содержащее алкид;
в) жидкость-носитель, выбранную из воды и/или органического растворителя,
в которой содержание кобальта из сиккатива на основе кобальта в композиции составляет менее 200 ч/млн, в расчете на массу связующего вещества, содержащего алкид, или общую массу связующего вещества.
2. Композиция по п. 1, в которой композиция содержит кобальт в количестве менее 100 ч/млн, в расчете на массу связующего вещества, содержащего алкид, или общую массу связующего вещества.
3. Композиция по п. 1 или 2, где сиккатив на основе кобальта не содержится в кроющей композиции.
4. Композиция по п. 1 или 2, в которой частицы коллоидного диоксида кремния имеют размер в диапазоне от приблизительно 6 до приблизительно 12 нм.
5. Композиция по п. 1 или 2, в которой массовое отношение частиц силанизированного коллоидного диоксида кремния к связующему веществу, содержащему алкид, или общему количеству связующего вещества находится в диапазоне от приблизительно 0,05 до приблизительно 2.
6. Композиция по п. 1 или 2, в которой композиция представляет собой водную дисперсию.
7. Композиция по п. 1 или 2, в которой частицы силанизированного коллоидного диоксида кремния присутствуют в композиции в количестве от приблизительно 2 до приблизительно 25 мас.%, в расчете на массу сухой или не содержащей жидкости-носителя композиции.
8. Способ получения кроющей композиции, включающий смешивание
а) частиц силанизированного коллоидного диоксида кремния, имеющих средний диаметр частиц в диапазоне от 2 до 150 нм и массовое отношение силана к диоксиду кремния от 0,05 до 0,4; и
б) связующего вещества, содержащего алкид; и
в) жидкости-носителя, выбранной из воды и/или органического растворителя,
в котором содержание металла сиккатива на основе кобальта, добавленного в композицию, составляет менее 200 ч/млн, в расчете на массу связующего вещества, содержащего алкид, или общую массу связующего вещества в кроющей композиции.
9. Способ по п. 8, в котором в кроющую композицию не добавляют сиккатив на основе кобальта.
10. Способ по п. 8 или 9, в котором частицы силанизированного коллоидного диоксида кремния и связующее вещество, содержащее алкид, или общее количество связующего вещества добавляют в массовом отношении силанизированного диоксида кремния к связующему веществу в диапазоне от приблизительно 0,05 до приблизительно 2.
11. Способ по по п. 8 или 9, в котором связующее вещество, содержащее алкид, выбрано из алкидов на эпоксидной основе или на полиуретановой основе.
12. Применение кроющей композиции по любому из пп. 1-7 для покрытия подложки.
13. Кроющая композиция, полученная с помощью способа, как определено по любому из пп. 8-11.